СПОСОБ ПОЛУЧЕНИЯ ГИДРОФОБНО-МОДИФИЦИРОВАННОЙ ГЛИНЫ

1. Способ получения гидрофобно-модифицированной глины, включающий стадии:
а) получения глины, содержащей, по меньшей мере, один первый катион;
b) получения, по меньшей мере, одного модификатора глины;
с) смешивания глины и, по меньшей мере, одного модификатора глины в водной суспензии в течение периода времени, достаточного для получения глины, гидрофобно-модифицированной при использовании, по меньшей мере, одного модификатора глины, где, по меньшей мере, один модификатор глины способен по существу замещать первый катион на поверхности глины;
где, по меньшей мере, один модификатор глины включает соединение, описывающееся формулой (I)
где в формуле (I)
-
Xпредставляет собой противоанион; и
1
2
3
4
R, R, R и R независимо выбирают из линейного или разветвленного, замещенного или незамещенного алкильного или алкенильного фрагментов, содержащих от 1 до 50 атомов углерода, и фрагментов алкилового простого эфира, описывающихся формулой (II)
5
6
2
n
-(CHRCHO)R, (II)
5
6
1-6
1-4
где в формуле (II) R представляет собой Н или С алкил, предпочтительно Н, метил или этил, R представляет собой Н или С алкил, предпочтительно Н или метил, а n представляет собой целое число в диапазоне от 3 до 50, предпочтительно от 5 до 35,
1
2
3
4
где, по меньшей мере, один из R, R, R и R представляет собой группу, описывающуюся формулой (II), и где соотношение между количеством неводородных атомов из групп, описывающихся формулой (II), и количеством неводородных атомов из линейного или разветвленного, замещенного или незамещенного алкильного или алкенильного фрагментов составляет 1,5 и более.
1
2
3
4
2. Способ по п. 1, где R, R, R и R могут быть независимо замещены одной или несколькими гидроксильными группами.
1
2
3
4
3. Способ по п. 1 или 2, где в формуле (I) один, два или три из R, R, R и R представляет (представляют) собой метил.
1
2
3
4
4. Способ по любому одному из пп. 1-3, где каждый из R, R, R и R характеризуется длиной цепи в диапазоне от 5 до 50 неводородных атомов.
-
-
-
-
-
-
-
-
-
-
3
3
4
4
6
6
5. Способ по любому одному из предшествующих пунктов, где Хвыбирают из группы, состоящей из Br, Cl, F, I, CHSO, ClO, BF, PF, SbF, аниона трифталата (трифторметансульфоновой кислоты) и аниона тозилата (пара-толуолсульфоновой кислоты).
6. Способ по любому одному из предшествующих пунктов, где соотношение между количеством атомов из групп, описывающихся формулой (II), и количеством атомов из линейного или разветвленного, замещенного или незамещенного алкильного или алкенильного фрагментов составляет 2 и более.
7. Способ по любому одному из предшествующих пунктов, где модификатор глины выбирают из группы, состоящей из:
8. Способ по любому одному из предшествующих пунктов, где глина со стадии а) представляет собой природный или синтетический слоистый силикатный материал, предпочтительно выбираемый из группы, состоящей из смектита, монтмориллонита, сапонита, бейделлита, монтронита, гекторита, стевенсита, вермикулита, каолинита, галлуазита, магадиита и фторгекторита.
9. Способ по любому одному из предшествующих пунктов, где глина со стадии а) представляет собой гекторит.
10. Способ по любому одному из предшествующих пунктов, где:
(i) глину на стадии а) получают в виде водной суспензии; и/или
(ii) модификатор глины на стадии b) получают в виде водного раствора; и/или
(iii) смешивание на стадии с) проводят в результате взбалтывания или перемешивания; и/или
(iv) первый катион глины на стадии а) является катионом, встречающимся в природе в молекулярной решетке глины, или атом водорода, при использовании которого прежде заместили, по меньшей мере, один катион, встречающийся в природе в молекулярной решетке глины; и/или
(v) способ, дополнительно, включает стадию d) выделения гидрофобно-модифицированной глины, полученной на стадии с).
11. Гидрофобно-модифицированная глина, получаемая при использовании способа получения по любому одному из пп. 1-10.
12. Суспензия, содержащая гидрофобно-модифицированную глину по п. 11 и, по меньшей мере, один растворитель.
13. Применение гидрофобно-модифицированной глины по п. 11 или суспензии по п. 12 для получения полимерной композиции.
14. Применение гидрофобно-модифицированной глины по п. 13, где полимерную композицию выбирают из группы, состоящей из композиции покрытия, композиции герметика и композиции клея.
15. Полимерная композиция, содержащая гидрофобно-модифицированную глину по п. 11 и/или суспензия, содержащая гидрофобно-модифицированную глину по п. 12.
16. Полимерная композиция по п. 15, где полимерную композицию выбирают из группы, состоящей из композиции покрытия, композиции герметика и композиции клея.
17. Полимерная композиция по п. 15 или 16, где полимерная композиция является однокомпонентной или двухкомпонентной композицией полиуретанового клея.